СПОСОБ ФОРМИРОВАНИЯ ИЗДЕЛИЯ ИЗ ДРЕВЕСНОГО КОМПОЗИЦИОННОГО МАТЕРИАЛА, ИЗДЕЛИЕ ИЗ ДРЕВЕСНОГО КОМПОЗИЦИОННОГО МАТЕРИАЛА И УСТАНОВКА ДЛЯ ИЗГОТОВЛЕНИЯ ИЗДЕЛИЯ ИЗ ДРЕВЕСНОГО КОМПОЗИЦИОННОГО МАТЕРИАЛА

1. Способ формирования изделия из древесного композиционного материала путем экструзии с помощью установки для изготовления, которая содержит экструдер, мундштук и калибровочное устройство, отличающийся тем, что поверхность изделия из древесного композиционного материала делают шероховатой, и эту шероховатость получают путем регулирования профиля температуры установки для изготовления таким образом, что температура на входном конце экструдера выше, чем на выходном конце экструдера, а температура в мундштуке выше, чем на выходном конце экструдера.
2. Способ по п.1, отличающийся тем, что профиль температуры, преобладающий в установке для изготовления, регулируют таким образом, что температура материала, подаваемого в мундштук, составляет 165-185°C, преимущественно - 170-180°C.
3. Способ по п.2, отличающийся тем, что установка для изготовления содержит переходник, который может быть соединен с экструдером, и тем, что температура материала в переходнике составляет 165-185°C, преимущественно - 170-180°C.
5. Способ по п.2, отличающийся тем, что профиль температуры, преобладающий в установке для изготовления, регулируют за счет разделения экструдера по меньшей мере на две или более нагревательных зон в направлении потока материала, таким образом, что температура на входном конце экструдера составляет 200-235°C, а температура на выходном конце экструдера составляет 140-150°C.
6. Способ по п.4, отличающийся тем, что экструдер разделяют на шесть нагревательных зон в направлении потока материала таким образом, что температура первой нагревательной зоны Е1 составляет 225-235°C, предпочтительно - 230°C, температура второй нагревательной зоны Е2 составляет 220-230°C, предпочтительно - 225°C, температура третьей нагревательной зоны Е3 составляет 210-220°C, предпочтительно - 215°C, температура четвертой нагревательной зоны Е4 составляет 170-180°C, предпочтительно - 175 °C, температура пятой нагревательной зоны Е5 составляет 140-150°C, предпочтительно - 145°C, и температура шестой нагревательной зоны A составляет 165-175°C, предпочтительно - 170°C.
7. Способ по п.2, отличающийся тем, что профиль температуры, преобладающий в установке для изготовления, регулируют за счет разделения мундштука по меньшей мере на две температурные зоны в направлении потока материала, таким образом, что температура во впускном отверстии мундштука составляет 180-190°C, предпочтительно - 185°C, а температура в выпускном отверстии мундштука составляет 195-205°C, предпочтительно - 200°C.
8. Способ по любому из пп.1-7, отличающийся тем, что материал приводят в движение через экструдер под давлением 8,5-9,5 МПа.
9. Способ по любому из пп.1-7, отличающийся тем, что изделие формируют из клейкого этикеточного слоистого материала и полимерного материала.
10. Способ по п.9, отличающийся тем, что клейкий этикеточный слоистый материал представляет собой измельченные отходы клейкого этикеточного слоистого материала.
11. Экструдированное изделие из древесного композиционного материала, имеющее шероховатую поверхность и изготовленное в соответствии со способом по любому из предыдущих пунктов.
12. Изделие по п.11, отличающееся тем, что отклонение выступов и впадин на поверхности составляет менее 1 мм от среднего уровня поверхности.
13. Изделие по п.12, отличающееся тем, что упомянутое отклонение составляет 10-700 мкм.
14. Изделие по п.11, или 12, или 13, отличающееся тем, что оно сформировано из полимерного материала и отходов клейкого этикеточного слоистого материала, которые получены из упомянутого этикеточного материала, клеевого слоя и удаляемого материала.
15. Изделие по п.14, отличающееся тем, что клейкий этикеточный слоистый материал и/или удаляемый материал содержат по меньшей мере один компонент, выбранный из компонента на основе древесных волокон, органического компонента и неорганического компонента.
16. Установка для изготовления изделия из древесного композиционного материала, содержащая по меньшей мере экструдер (1), мундштук (2) и калибровочное устройство (3), причем экструдер (1) и мундштук (2) оснащены одним или более нагревательными устройствами (10), отличающаяся тем, что нагревательные устройства (10) выполнены с возможностью нагрева композиционного материала, текущего в установке для изготовления, таким образом, что температура на входном конце экструдера выше, чем на выходном конце экструдера, а температура в мундштуке выше, чем на выходном конце экструдера, при этом поверхность формируемого изделия из древесного композиционного материала становится шероховатой.
17. Установка по п.16, отличающаяся тем, что нагревательные устройства выполнены с возможностью нагрева материала, подаваемого в мундштук, до температуры от 165 до 185°C, преимущественно - от 170 до 180°C.
18. Установка по п.16, отличающаяся тем, что она содержит переходник (A), соединяемый с экструдером и также оснащенный одним или более нагревательными устройствами (10).
19. Установка по п.16, или 17, или 18, отличающаяся тем, что нагревательные устройства переходника выполнены с возможностью нагрева переходника таким образом, что температура переходника выше, чем температура на выходном конце экструдера, и ниже, чем температура в мундштуке.
20. Установка по п.16 или 17, отличающаяся тем, что экструдер разделен по меньшей мере на две или более нагревательных зон в направлении потока материала, и тем, что нагревательные устройства выполнены с возможностью нагрева экструдера таким образом, что температура на входном конце экструдера составляет 200-235°C, а температура на выходном конце экструдера составляет 140-150°C.
21. Установка по п.16 или 17, отличающаяся тем, что экструдер разделен на шесть нагревательных зон в направлении потока материала, и тем, что нагревательные устройства выполнены с возможностью нагрева экструдера таким образом, что температура первой нагревательной зоны Е1 составляет 225-235°C, предпочтительно - 230°C, температура второй нагревательной зоны Е2 составляет 220-230°C, предпочтительно - 225°C, температура третьей нагревательной зоны Е3 составляет 210-220°C, предпочтительно - 215°C, температура четвертой нагревательной зоны Е4 составляет 170-180°C, предпочтительно - 175°C, температура пятой нагревательной зоны Е5 составляет 140-150°C, предпочтительно - 145°C, и температура шестой нагревательной зоны A составляет 165-175°C, предпочтительно - 170°C.
22. Установка по п.16 или 17, отличающаяся тем, что нагревательные устройства выполнены с возможностью нагрева мундштука в направлении потока материала, таким образом, что температура во впускном отверстии мундштука составляет 180-190°C, преимущественно - 185°C, а температура в выпускном отверстии мундштука составляет 195-205°C, преимущественно - 200°C.